АВТОМАТИЗИРОВАННЫЙ СПОСОБ ЛИТЬЯ ПОД ДАВЛЕНИЕМ КОМПЛЕКТУЮЩИХ ДЕТАЛЕЙ С ПОКРЫТИЕМ

1. Автоматический способ литья под давлением комплектующих деталей с покрытием, в частности подошв для обуви из пластика, который включает следующие стадии в указанном порядке:
(A) нанесение состава разделительного агента по меньшей мере на одну внутреннюю поверхность по меньшей мере одной формовочной части закрывающейся пресс-формы,
(Б) мгновенное испарение состава разделительного агента, нанесенного на стадии (А),
(B) необязательное введение первого материала M1, необязательное закрытие пресс-формы, и нагрев пресс-формы,
(Г) впрыск в закрытую пресс-форму состава Z1 и отверждение состава Z1,
(Д) необязательный впрыск в закрытую пресс-форму по меньшей мере одного дополнительного состава Z2 и отверждение состава(-ов),
(Е) раскрытие пресс-формы,
(Ж) удаление отформованной комплектующей детали, и (3) необязательная последующая обработка отформованной комплектующей детали,
причем состав разделительного агента содержит:
(а) по меньшей мере один растворитель L,
(б) по меньшей мере одно соединение общей формулы (I)
1
в которой R представляет собой насыщенный или ненасыщенный, алифатический углеводородный радикал, имеющий 6-30 атомов углерода,
2
2
R представляет собой Н, радикал РО(ОН), или необязательно частично фосфатированный радикал моносахарида или дисахарида, или необязательно частично фосфатированный радикал альдита,
АО означает один или несколько радикалов алкиленоксида, выбранных из группы, состоящей из этиленоксида, пропиленоксида и бутиленоксида,
r представляет собой 0 или 1, и s представляет собой 0-30;
(в) необязательно по меньшей мере один модифицированный простым полиэфиром алкилполисилоксан,
(г) по меньшей мере один полисилоксан общей формулы (II)
в которой
3
4
2
2
2
3
2
2
3
R и R, в каждом случае независимо друг от друга, представляют собой метальную группу или радикал (НО-СН)-С(СН-СН)-СН-O-(СН)-*,
5
R представляет собой метальную группу,
а представляет собой 0 или 1-10, и
b представляет собой 3-30; и
(д) необязательно по меньшей мере одну красящую основу BF.
2. Способ по п. 1, причем состав разделительного агента имеет вязкость, составляющую 10-60 с, в частности, составляющую 20-30 с (вискозиметр стандарта DIN4), как было установлено в соответствии с DIN EN ISO 2431 (март 2012 г.).
1
2
2
3. Способ по одному из пп. 1 и 2, причем, в общей формуле (I), R представляет собой насыщенный или ненасыщенный алифатический углеводородный радикал, имеющий 10-24 атомов углерода, R представляет собой Н, радикал РО(ОН), или необязательно частично фосфатированный радикал моносахарида или дисахарида, или необязательно частично фосфатированный радикал альдита, в частности, сорбита, АО означает один или несколько радикалов алкиленоксида, выбранных из группы, состоящей из этиленоксида и пропиленоксида, г представляет собой 0 или 1, и s представляет собой 0 или 1-25.
4. Способ по одному из предыдущих пунктов, причем состав разделительного агента содержит по меньшей мере одно соединение общей формулы (I) в общем количестве, составляющем 0,1-10 мас. %, более предпочтительно 0,5-5 мас. %, в частности, 1,5-4 мас. %, в каждом случае, из расчета общей массы состава разделительного агента.
7
6
7
6
7
2
1/2
2
2/2
1
10
5. Способ по одному из предыдущих пунктов, причем модифицированный простым полиэфиром алкилполисилоксан содержит по меньшей мере одно структурное звено (R)(OR)SiO и по меньшей мере одно структурное звено (R)SiO, причем R представляет собой группу этиленоксида, пропиленоксида, и бутиленоксида, в частности, смесь групп этиленоксида и пропиленоксида и бутиленоксида, и R представляет собой C-С алкильную группу, в частности, метальную группу.
6. Способ по одному из предыдущих пунктов, причем состав разделительного агента содержит по меньшей мере один модифицированный простым полиэфиром алкилполисилоксан в общем количестве, составляющем 0 мас. % или составляющем 0,1-6 мас. %, предпочтительно 0,5-4 мас. %, в частности, 0,8-3 мас. %, в каждом случае, из расчета общей массы состава разделительного агента.
3
4
5
2
2
2
3
2
2
3
7. Способ по одному из предыдущих пунктов, причем, в общей формуле (II), радикал R представляет собой радикал (НО-СН)-С(СН-СН)-СН-О-(СН)-*, радикал R представляет собой метальную группу, радикал Rпредставляет собой метальную группу, а представляет собой 0, и b представляет собой 7-14.
8. Способ по одному из предыдущих пунктов, причем состав разделительного агента содержит по меньшей мере один полисилоксан общей формулы (II) в общем количестве, составляющем 0,1-5 мас. %, предпочтительно 0,5-4 мас. %, в частности, 0,8-2,5 мас. %, в каждом случае, из расчета общей массы состава разделительного агента.
9. Способ по одному из предыдущих пунктов, причем состав разделительного агента дополнительно содержит по меньшей мере одно связующее вещество В.
10. Способ по п. 9, причем связующее вещество В выбирают из группы, состоящей из (I) поли(мет)акрилатов, в частности, поли(мет)акрилатов с гидроксильными функциональными группами и/или с карбоксилатными функциональными группами и/или с функциональными аминогруппами, (II) полиуретанов, в частности, полиуретанов с гидроксильными функциональными группами и/или с карбоксилатными функциональными группами и/или с функциональными аминогруппами, (III) сложных полиэфиров, в частности, сложных полиэфирполиолов, (IV) простых полиэфиров, в частности, простых полиэфирполиолов, (V) сополимеров указанных полимеров, и (VI) их смесей.
11. Способ по одному из предыдущих пунктов, причем на стадии способа (Б) состав разделительного агента подвергается мгновенному испарению на протяжении периода времени, составляющего 20 секунд - 120 минут, предпочтительно, составляющего 20 секунд - 2 минуты, в частности, составляющего 25 секунд - 45 секунд.
12. Способ по одному из предыдущих пунктов, причем состав Z1, нанесенный на стадии способа (Г), представляет собой полимерный пеноматериал, в частности, полиуретановый пеноматериал.
13. Способ по одному из предыдущих пунктов, причем отверждение на стадии способа (Г) происходит на протяжении периода времени, составляющего 3-20 минут, предпочтительно по прошествии 3-15 минут, в частности, по прошествии 6-10 минут.
14. Способ по одному из предыдущих пунктов, причем способ содержит дополнительную стадию способа (И), на которой пресс-форма, после удаления комплектующей детали с покрытием на стадии способа (Ж), очищается, в частности, очищается вручную.
15. Способ по п. 14, причем дополнительную стадию способа (И) выполняют после 20-100, в частности 20-50, повторений стадий способа (А) - (Ж).